(57)【要約】  酸化されやすいＣｒを合金化元素として含有する合金鋼粉を、水アトマイズ法により効率的に、安定して製造する方法を提供する。  焼結部材原料用合金鋼粉の製造方法であって、溶鋼を水アトマイズして水アトマイズ鉄基粉末を得る水アトマイズ工程と、前記水アトマイズ鉄基粉末に、還元のための熱処理を施して合金鋼粉を得る熱処理工程とを有し、前記合金鋼粉が、質量％で、Ｃｒ：０．３〜３．５％およびＭｎ：０．０８％以下を合金化元素として含有し、残部Ｆｅおよび不可避不純物からなる成分組成を有し、前記溶鋼中におけるＣ含有量［Ｃ］（質量％）と、前記溶鋼中におけるＣｒ含有量［Ｃｒ］（質量％）とが、下記（１）式の関係を満たす、焼結部材原料用合金鋼粉の製造方法。  ０．１０≦［Ｃ］／［Ｃｒ］２／３≦０．３５  ・・・・・・（１）
2017043091.tif 000002
【特許請求の範囲】
【請求項１】
焼結部材原料用合金鋼粉の製造方法であって、
溶鋼を水アトマイズして水アトマイズ鉄基粉末とする水アトマイズ工程と、
前記水アトマイズ鉄基粉末に熱処理を行って焼結部材原料用合金鋼粉とする熱処理工程とを有し、
前記溶鋼中におけるＣ含有量［Ｃ］（質量％）と、前記溶鋼中におけるＣｒ含有量［Ｃｒ］（質量％）とが、下記（１）式の関係を満たし、
前記焼結部材原料用合金鋼粉が、質量％で、
Ｃｒ：０．３〜３．５％および
Ｍｎ：０．０８％以下、
を合金化元素として含有し、残部Ｆｅおよび不可避不純物からなる成分組成を有する、焼結部材原料用合金鋼粉の製造方法。
記
０．１０≦［Ｃ］／［Ｃｒ］2/3≦０．３５  ……（１）
【請求項２】
前記焼結部材原料用合金鋼粉の成分組成が、質量％で、
Ｍｏ：０．１〜２．０％
を合金化元素としてさらに含有する、請求項１に記載の焼結部材原料用合金鋼粉の製造方法。
【請求項３】
前記溶鋼が、前記焼結部材原料用合金鋼粉中に含まれる前記合金化元素よりも酸化物の標準生成自由エネルギーが低い易酸化性元素を、合計で０．０１〜０．１質量％含有する、請求項１または２に記載の焼結部材原料用合金鋼粉の製造方法。
【請求項４】
前記易酸化性元素が、Ｓｉ、Ｖ、Ｔｉ、およびＡｌからなる群より選択される１または２以上である、請求項３に記載の焼結部材原料用合金鋼粉の製造方法。
【発明の詳細な説明】
【技術分野】
【０００１】
本発明は、焼結部材原料用合金鋼粉の製造方法に関するものであり、特に、Ｃｒのように酸化しやすい合金化元素を含む合金鋼粉を水アトマイズ法で製造する際の前記合金化元素の酸化を抑制し、合金鋼粉を安定的に製造することのできる方法に関するものである。
【背景技術】
【０００２】
鉄粉や合金鋼粉を、金型を用いて所望の形状に圧縮成形した後に焼結する粉末冶金法は、複雑な形状を有する機械部品を低コストで製造できる技術として、例えば、自動車用部品の製造など、幅広い用途に用いられている。粉末冶金法において原料として用いられる鉄粉や合金鋼粉（以下、単に「鉄粉」という場合がある）としては、ミルスケールや鉄鉱石をコークスなどの炭素源を還元剤として固相還元することによって得られる海綿鉄粉や、所定の成分に調整した溶鋼に高圧水ジェットを噴射して粉砕した水アトマイズ鉄粉などが工業的に製造されている。【０００３】
いずれの方法で製造された鉄粉も、水素などの還元雰囲気で焼鈍する熱処理（仕上還元処理）を行うことによって、粉末冶金用の原料に適した品質となる。前記熱処理では、鉄粉に含まれる炭素や酸素が除去されると共に、鉄粉粒子内に含まれる歪が除去され、結晶粒が成長する。【０００４】
特に高い強度が要求される部材を粉末冶金法によって製造する際には、合金化元素を添加した合金鋼粉が原料粉として用いられる。その時、前記合金化元素として、焼入れ性向上効果が高い元素を用いることにより、原料粉に混合された黒鉛が原料粉粒子に拡散して強化された組織を形成する作用を促進することができる。中でもＣｒは、比較的低コストであるにもかかわらず焼入れ性向上効果が高いため、Ｃｒを主要な合金化元素として含有する合金鋼粉やその応用が、幅広く研究されている。【０００５】
Ｃｒを合金化元素として含む合金鋼粉（Ｃｒ含有合金鋼粉）は、水アトマイズ法によって製造することが好適である。水アトマイズ法を用いたＣｒ含有合金鋼粉の製造フローの一例を図２に示す。主原料である鉄源としては、電解鉄やベースメタルなどの高純度のものを用いることが望ましいが、転炉で精錬された溶鋼や高純度スクラップなど低コストで比較的高純度なものも工業的には使用可能である。前記鉄源を加熱溶解し、Ｃｒ源やその他の合金化元素、必要に応じてスラグ成分や加炭材などの副原料を添加して、原料溶鋼とする。次に、前記原料溶鋼は、水アトマイズ法によって粉砕され、水アトマイズ鉄基粉末（water-atomized iron-based powder）となる。水アトマイズ法においては、タンディッシュのノズルから流れ出る原料溶鋼に高圧の水を吹き付けることにより、溶鋼が粉砕されるとともに凝固する。得られた水アトマイズ鉄基粉末には、さらに還元のための熱処理（仕上熱処理）が行われ、高強度焼結部材の製造に適したＣｒ含有合金鋼粉が得られる。【０００６】
しかし、ＣｒはＦｅに比べて酸化され易い元素であるため、上述のように水アトマイズ法によって鉄基粉末を製造する時に容易に酸化されてしまう。原料粉末に含まれる酸素の量が多くなると、加圧成形時の圧縮性が低下するため、焼結部材用原料粉として高品質のＣｒ含有合金鋼粉を製造するためには合金鋼粉中に含まれる酸素の量を低減する必要がある。そこで、合金鋼粉の酸素量を低減するために、様々な方法が提案されている。【０００７】
例えば、特許文献１には、Ｃｒを合金化元素として含む水アトマイズ鉄基粉末を、還元雰囲気中ではなく真空中で熱処理して還元する方法が開示されている。前記方法では、水アトマイズ鉄基粉末に含まれている炭素が還元剤として機能する。【０００８】
また、特許文献２には、合金化元素としてＣｒ、Ｍｏ、およびＭｎを含む水アトマイズ鉄基粉末において、酸素と炭素の重量比Ｏ：Ｃを１〜４とし、前記水アトマイズ鉄基粉末を露点が制御された減圧雰囲気中で還元する方法が開示されている。【０００９】
特許文献３には、Ｈ2Ｏガスを含有するＨ2ガス雰囲気中で水アトマイズ鉄基粉末を熱処理する際に、炉内の酸素ポテンシャル等を測定し、その結果に基づいてＨ2Ｏガス量を調整する方法が開示されている。【００１０】
特許文献４には、水アトマイズ鉄基粉末粉を不活性ガス雰囲気中で加熱して、その際に発生するＣＯガスの量をモニターし、ＣＯガス発生量が増大した際にＣＯガスを排気する方法が開示されている。前記方法により、前記鉄基粉末中の炭素と酸素の量が、それぞれＣ：０．００５％、Ｏ：０．１０％まで低減される。
【先行技術文献】
【特許文献】
【００１１】
【特許文献１】特開昭５５−６２１０１号公報
【特許文献２】特開２０１０−１５９４９５号公報
【特許文献３】特表２０００−５１４８７５号公報
【特許文献４】特表２００２−５０１１２３号公報
【発明の概要】
【発明が解決しようとする課題】
【００１２】
特許文献１〜４に開示されている方法によれば、Ｃｒを含有する水アトマイズ鉄基粉末を熱処理によって還元し、合金鋼粉中に含まれる酸素の量を低減することができる。しかし、Ｃｒの酸化は、熱処理を行う前の鉄基粉末を得る段階、すなわち、原料溶鋼を水アトマイズする工程において主に進行するため、従来の方法では、Ｃｒ含有鉄基粉末を、水アトマイズ法で安定的に製造することができないという問題があった。【００１３】
図３は、鉄基粉末の製造に一般的に用いられる水アトマイズ装置１００を模式的に示した図である。溶解炉１において、所定の成分組成を有する原料溶鋼２を作製し、次いで、原料溶鋼２をタンディッシュ３に移す。原料溶鋼２は、タンディッシュ３の底部に設けられた溶鋼ノズル４を通過して、溶鋼流５として噴霧槽６内に落下する。溶鋼流５は、水ノズル７から噴射される高圧水ジェット８によって粉砕されて、水アトマイズ鉄基粉末９となる。【００１４】
この際、溶鋼ノズル４から流下する原料溶鋼２の温度は、周囲の雰囲気と接触することにより急激に低下する。その結果、溶鋼中における酸素の溶解度が低下し、飽和溶解度以上の酸素はＣｒと反応してＣｒ酸化物を生成する。生成したＣｒ酸化物の一部は、溶鋼ノズル４の先端部である溶鋼注入口１０の近傍に、溶鋼注入口１０を塞ぐように堆積して行く。【００１５】
上記のようにＣｒ酸化物が堆積する結果、溶鋼注入量が時間とともに減少し、水アトマイズ鉄基粉末の生産効率が低下する。そして、さらにＣｒ酸化物の堆積が進行すると、ついには溶鋼注入口１０が閉塞してしまうので、堆積物を除去するために操業を停止する必要が生じ、さらに生産効率が低下する。【００１６】
また、溶鋼注入量が時間と共に低下すると、それに伴って、得られる水アトマイズ鉄基粉末の粒度や粒子形状などが変化する。このことは、製造される合金鋼粉の品質のばらつきに繋がり、その結果、焼結部材用原料として好適な合金鋼粉を製造することが困難となる。【００１７】
このように、焼入れ性を向上させるためにＣｒを添加すると、溶鋼中にＣｒ酸化物が生成することによる生産効率の低下や、鋼粉の品質のばらつきといった問題が生じるため、Ｃｒ含有鉄基粉末を水アトマイズ法によって、効率的に、安定して製造することはできなかった。特許文献１〜４に開示された従来の技術は、いずれも、水アトマイズ法によって鉄基粉末を得た後の処理に関するものであるため、前記の問題を解決することはできない。【００１８】
本発明は、上記事情に鑑みてなされたものであり、酸化されやすいＣｒを含有する鉄基粉末を水アトマイズ法により製造する際に生じるＣｒの酸化を抑制し、Ｃｒ含有合金鋼粉を、効率的に、安定して製造する方法を提供することを目的とする。あわせて、粒子内部に空孔が少ない稠密な粉末粒子を得ることを目的とする。
【課題を解決するための手段】
【００１９】
本発明の要旨構成は、次のとおりである。
１．焼結部材原料用合金鋼粉の製造方法であって、
溶鋼を水アトマイズして水アトマイズ鉄基粉末とする水アトマイズ工程と、
前記水アトマイズ鉄基粉末に、熱処理を行って焼結部材原料用合金鋼粉とする熱処理工程とを有し、
前記溶鋼中におけるＣ含有量［Ｃ］（質量％）と、前記溶鋼中におけるＣｒ含有量［Ｃｒ］（質量％）とが、下記（１）式の関係を満たし、
前記焼結部材原料用合金鋼粉が、質量％で、
Ｃｒ：０．３〜３．５％および
Ｍｎ：０．０８％以下、
を合金化元素として含有し、残部Ｆｅおよび不可避不純物からなる成分組成を有する、焼結部材原料用合金鋼粉の製造方法。
記
０．１０≦［Ｃ］／［Ｃｒ］2/3≦０．３５  ……（１）【００２０】
２．前記焼結部材原料用合金鋼粉の成分組成が、質量％で、
Ｍｏ：０．１〜２．０％
を合金化元素としてさらに含有する、上記１に記載の焼結部材原料用合金鋼粉の製造方法。【００２１】
３．前記溶鋼が、前記焼結部材原料用合金鋼粉中に含まれる前記合金化元素よりも酸化物の標準生成自由エネルギーが低い易酸化性元素を、合計で０．０１〜０．１質量％含有する、上記１または２に記載の焼結部材原料用合金鋼粉の製造方法。【００２２】
４．前記易酸化性元素が、Ｓｉ、Ｖ、Ｔｉ、およびＡｌからなる群より選択される１または２以上である、上記３に記載の焼結部材原料用合金鋼粉の製造方法。
【発明の効果】
【００２３】
本発明によれば、Ｃｒを合金化元素として含有する鉄基粉末を水アトマイズ法により製造する際に生じるＣｒの酸化を抑制し、Ｃｒ含有合金鋼粉を、効率的に、安定して製造することができる。
【図面の簡単な説明】
【００２４】
【図１】本発明の一実施形態におけるＣｒ含有合金鋼粉の製造フローを表す図である。
【図２】従来の、水アトマイズ法を用いたＣｒ含有合金鋼粉の製造フローの一例を表す図である。
【図３】一般的な水アトマイズ装置を模式的に示した図である。
【発明を実施するための形態】
【００２５】
次に、本発明を実施する方法について具体的に説明する。なお、以下の説明において、成分に関する「％」表示は、特に断らない限り「質量％」を意味するものとする。また、「鉄基粉末」とは、Ｆｅ含有量が５０％以上である金属粉末を指すものとする。
【００２６】
本発明の焼結部材原料用合金鋼粉の製造方法は、溶鋼を水アトマイズして水アトマイズ鉄基粉末を得る水アトマイズ工程と、前記水アトマイズ鉄基粉末に、還元のための熱処理を施して合金鋼粉を得る熱処理工程とを有している。
【００２７】
図１に、本発明の一実施形態におけるＣｒ含有合金鋼粉の製造フローを示す。まず、鉄源を溶解して原料溶鋼を製造する。前記鉄源としては、転炉溶鋼や高純度スクラップなど、任意のものを用いることができる。電解鉄などの高純度の鉄源を用いることも可能であり、複数の種類の鉄源を組み合わせて使用することもできる。原料溶鋼の製造の際には、最終的に所望の成分組成の合金鋼粉が得られるように、前記鉄源にＣｒ源およびその他の合金化元素を添加することができる。また、必要に応じて、炭材、その他の副原料（スラグ成分など）、および後述する「易酸化性元素」を添加することもできる。
【００２８】
前記Ｃｒ源としては任意のものを用いることができる。使用できるＣｒ源としては、例えば、フェロクロムや金属クロムなどが挙げられる。また、前記合金化元素は、該合金化元素単体（金属）、該合金化元素を含有する合金、該合金化元素を含有する化合物など、任意の形態で添加することができる。例えば、Ｍｎ源としては、金属マンガンやフェロマンガンなどを使用することができる。前記炭材としては、任意の炭素含有材料を用いることができる。前記炭素含有材料としては、例えば、コークスや黒鉛粉などの炭素材料に加え、鋳鉄などの炭素濃度が高い鉄素材が挙げられる。
【００２９】
上記のようにして得た原料溶鋼を、水アトマイズ装置に注入して粉砕することによって水アトマイズ鉄基粉末を得る。前記水アトマイズ法による水アトマイズ鉄基粉末の製造には、特に限定されることなく、例えば、図３に示したものなど、任意の水アトマイズ装置を使用することができる。
【００３０】
その後、得られた水アトマイズ鉄基粉末に、還元のための熱処理を行うことによって、Ｃｒを含有する焼結部材原料用合金鋼粉が製造される。前記熱処理は、例えば、特許文献１〜４に記載されている方法など、水アトマイズ鉄基粉末を還元することができる方法であれば任意の方法を用いることができる。
【００３１】
前記熱処理により、水アトマイズ鉄基粉末が還元されて炭素や酸素が除去される。また、前記熱処理によって鉄基粉末は焼鈍され、鉄粉粒子内に含まれる歪が除去されるとともに、結晶粒が成長する。熱処理後の合金鋼粉に含有されるＣとＯの量は、Ｃ：０．１質量％以下、Ｏ：０．２質量％以下とすることが好ましい。熱処理の条件は、水アトマイズ鉄基粉末に含まれているＣおよびＯの量に応じて調整すればよい。
【００３２】
［溶鋼のＣ、Ｃｒ含有量］
本発明では水アトマイズに供する溶鋼中におけるＣ含有量［Ｃ］（質量％）と、前記溶鋼中におけるＣｒ含有量［Ｃｒ］（質量％）とが、下記（１）式の関係を満たすようにすることが重要である。
０．１０≦［Ｃ］／［Ｃｒ］2/3≦０．３５  ……（１）
上記（１）式を満たすように、Ｃｒ含有量に応じてＣ含有量を調整することによって、Ｃｒを合金化元素として含有する鉄基粉末を、水アトマイズ法により効率的に、安定して製造することができる。その理由を以下に説明する。
【００３３】
溶鋼中にＣが存在すると、該ＣはＯと反応してＣＯガスを生じる。そこで、Ｃｒ含有量に対するＣ含有量が一定の比率以上、具体的には、０．１０≦［Ｃ］／［Ｃｒ］2/3となるようにＣ含有量を調整すれば、ＣがＯと反応してＣＯガスが発生する反応の方が、ＣｒがＯと反応してＣｒ酸化物が生成する反応よりも優先的に起こるようになる。その結果、水アトマイズ中にＣｒ酸化物が生成して溶鋼注入ノズル口に付着することが防止され、溶鋼を安定的に注入できるようになる。なお、より好ましい範囲は０．１５≦［Ｃ］／［Ｃｒ］2/3である。
【００３４】
一方、Ｃ含有量が高いほどＣｒ酸化物の生成を抑制する効果は高くなるため、Ｃｒ酸化物の付着防止という観点からはＣ含有量を高くすることが好ましい。しかし、過度にＣ含有量が高くなると、ＣＯガスの発生量が増大し、発生したＣＯガスがアトマイズ鉄基粉末の内部に残留して空孔が形成される。そこで、前記空孔の形成を抑制するために、［Ｃ］／［Ｃｒ］2/3≦０．３５となるようにＣ含有量を調整する。なお、より好ましい範囲は［Ｃ］／［Ｃｒ］2/3≦０．２５である。
【００３５】
なお、上記（１）式においては、［Ｃ］の好適な範囲を［Ｃｒ］2/3に対する比率で規定している。これは、次の（２）式で表される、Ｃｒの酸化物であるＣｒ2Ｏ3がＣによって還元される反応が熱力学的に成立するかどうかが、［Ｃ］と［Ｃｒ］2/3との比で決定されるためである。
Ｃ＋（１／３）Ｃｒ2Ｏ3  →  （２／３）Ｃｒ＋ＣＯ  ……（２）
【００３６】
原料溶鋼のＣ含有量は、鉄源を溶解する工程における炭材の投入量を調整することによって制御することができる。同様に、原料溶鋼中のＣｒ含有量は、溶鋼を製造する際に添加されるＣｒ源の量を調整することによって制御することができる。したがって、上記（１）式の関係を満たすように溶鋼製造時の炭材およびＣｒ源の添加量を制御することが好ましい。
【００３７】
なお、本発明の方法により製造される合金鋼粉には、Ｃｒ以外にも、Ｍｎ、および任意にＭｏが合金化元素として含まれる。しかし、ＭｏはＣｒよりも酸化されにくく、また、ＭｎはＣｒより酸化され易いがその量は０．０８質量％以下とＣｒ量に比較して十分小さいので、本発明の条件を満たしていれば、Ｃｒ以外の合金化元素の酸化も抑制される。
【００３８】
特許文献１〜４に開示されているような従来の技術においては、水アトマイズ法によって得られた鉄基粉末を熱処理することによって還元する時の条件には注意が払われていたが、本発明のように、水アトマイズを行う際の溶鋼中におけるＣ含有量とＣｒ含有量の関係を制御することは行われていなかった。また、そのような制御を行うことによって、操業の安定性を向上させるとともに、鉄基粉末内部に空孔が形成されることを抑制できることも知られていなかった。例えば、特許文献２には、Ｃｒ：２．５〜３．５％、Ｃ：０．１〜０．９％を含有する水アトマイズ鉄基粉末が開示されているが、Ｃ含有量は、Ｃｒ含有量と無関係に選択されている。
【００３９】
［易酸化性元素］
本発明においては、水アトマイズに用いる溶鋼が、さらに易酸化性元素を含有することもできる。ここで、「易酸化性元素」とは、後述する合金鋼粉中に含まれる合金化元素よりも酸化物の標準生成自由エネルギーが低い元素を意味する。例えば、合金鋼粉がＣｒおよびＭｎを含有する場合、前記易酸化性元素とは、ＣｒおよびＭｎの両者よりも酸化物の標準生成自由エネルギーが低い元素を意味する。また、合金鋼粉がＣｒ、Ｍｎ、およびＭｏを含有する場合、前記易酸化性元素とは、Ｃｒ、Ｍｎ、およびＭｏのいずれよりも酸化物の標準生成自由エネルギーが低い元素を意味する。ただし、Ｃｒ、Ｍｎ、およびＭｏの中では、Ｍｎが最も酸化物を形成しやすい（酸化物の標準生成自由エネルギーが最も低い）ため、前記易酸化性元素とは、Ｍｎよりも酸化物の標準生成自由エネルギーが低い（酸化されやすい）元素であると見なすこともできる。
【００４０】
前記易酸化性元素としては、例えば、Ｓｉ、Ｖ、Ａｌ、Ｔｉなどを用いることができる。前記易酸化性元素としては、１つの元素のみを用いることもできるし、複数の元素を組み合わせて用いることもできる。
【００４１】
前記易酸化性元素は、溶鋼中に溶解している酸素と反応して酸化物となり、溶鋼中の溶融酸素量を低減させる。そのため、易酸化性元素を溶鋼に添加することにより、水アトマイズの際に、溶鋼が溶鋼注入口から注入されて該溶鋼の温度が低下しても、溶鋼中の酸素が飽和しにくくなり、合金化元素の酸化物の生成が抑制される。この作用により、溶鋼ノズルへの合金化元素の酸化物の付着がさらに抑制されて操業が一層安定化する。また、ＣＯガスの発生量も抑制され、その結果、水アトマイズ鉄基粉末中の空孔の形成が抑制される。
【００４２】
前記易酸化性元素の溶鋼中における含有量は合計で０．０１〜０．１質量％とすることが好ましい。易酸化性元素の合計含有量が０．０１質量％未満では、上述の効果を十分に得ることができない。なお、易酸化性元素の酸化物は原料溶鋼表面のスラグに吸収されるため、不可避的に不純物として含有される以上の易酸化性元素がアトマイズされる溶鋼流に混入することはない。しかし、易酸化性元素の合計含有量が０．１質量％を超えると溶鋼流に混入する量が増大し、該易酸化性元素の酸化物が溶鋼注入口に付着して操業不安定性の原因となるため好ましくない。
【００４３】
［合金鋼粉の成分組成］
本発明の一実施形態における焼結部材原料用合金鋼粉は、Ｃｒ：０．３〜３．５％およびＭｎ：０．０８％以下を合金化元素として含有し、残部がＦｅおよび不可避不純物である成分組成を有する。また、必要に応じて、Ｍｏ：０．１〜２．０％を合金化元素としてさらに含有することもできる。以下、前記成分組成の限定理由について説明する。
【００４４】
Ｃｒ：０．３〜３．５％
Ｃｒは、焼入性を向上させて、焼結部材の引張強度および疲労強度を向上させる機能を有する元素である。さらに、Ｃｒは、焼結部材を熱処理した後の硬さを高め、耐摩耗性を向上させる効果がある。これらの効果を得るため、Ｃｒ含有量を０．３％以上とする。一方、Ｃｒ含有量が３．５％を超えると、焼結時に生成されるＣｒ酸化物の量が多くなり、生成された酸化物は疲労破壊の起点となって、焼結部材の疲労強度を低下させる。そのため、Ｃｒ含有量は３．５％以下とする。なお、Ｃｒ含有量は、０．５〜３．５％とすることが好ましく、１．０〜３．５％とすることがより好ましい。なお、本発明の方法によれば、溶鋼中のＣｒの酸化が抑制されるため、Ｃｒ酸化物の析出による溶鋼中Ｃｒ量の減少は殆ど発生しない。したがって、本発明の焼結部材原料用合金鋼粉におけるＣｒ含有量を上記範囲とするためには、水アトマイズ工程で用いられる溶鋼のＣｒ含有量を０．３〜３．５％とすることが好ましい。
【００４５】
Ｍｎ：０．０８％以下
Ｍｎは、焼入性向上、固溶強化などによって、焼結体の強度を向上させる機能を有する元素である。前記効果を得るために、本発明ではＭｎを合金化元素として含有する合金鋼粉を製造する。しかし、Ｍｎ含有量が０．０８％を超えると、焼結時に生成されるＭｎ酸化物の量が多くなり、生成された酸化物は疲労破壊の起点となって焼結部材の疲労強度を低下させる。そのため、Ｍｎ含有量は０．０８％以下とする。一方、Ｍｎ含有量の下限は特に限定されず、０％超とすることができる。Ｍｎの添加効果を十分に得るという観点からは、Ｍｎ含有量を０．０１％以上とすることが好ましく、０．０４％以上とすることがより好ましい。
【００４６】
Ｍｏ：０．１〜２．０％
Ｍｏは、焼入性向上、固溶強化、析出強化などによって、焼結体の強度を向上させる機能を有する元素である。前記効果を十分に得るためには、Ｍｏ含有量を０．１％以上とすることが好ましい。一方、Ｍｏ含有量が２．０％を超えると靭性が低下するため、Ｍｏ含有量を２．０％以下とすることが好ましい。したがって、Ｍｏを添加する場合は、Ｍｏ含有量を０．１〜２．０％とする。
【００４７】
本発明の焼結部材用合金鋼粉は、以上の成分と、残部Ｆｅおよび不可避不純物とからなる。本発明の焼結部材用合金鋼粉は、本発明の作用・効果を損なわない限りにおいて、他の微量元素を含有することもできる。
【００４８】
前記不可避不純物としては、例えば、Ｃ、Ｏ、Ｓ、およびＰが挙げられる。また、上記易酸化性元素を溶鋼に添加した場合は、該易酸化性元素の残留分も、不可避不純物として合金鋼粉に含有される。
【００４９】
なお、Ｓは、結晶粒界に偏析して粒界強度を低下させる性質を有しているが、Ｍｎが存在すると、非金属介在物であるＭｎＳを形成する。本発明では、Ｍｎ含有量が０．０８％以下に抑制されているため、Ｍｎと反応してＭｎＳを形成するＳが減少し、結晶粒界に偏析するＳが増加する。したがって、合金鋼粉中に過剰のＳが含まれていると、Ｓの偏析に起因する粒界強度の低下が顕著になる。これを防ぐために、合金鋼粉中に不純物として含有されるＳの量を０．０１％以下とすることが好ましい。なお、Ｓ含有量の下限は特に限定されず、０％とすることができるが、工業的には０％超であってよい。
【００５０】
同様に、Ｐも、結晶粒界に偏析して粒界強度を低下させる性質を有している。そのため、合金鋼粉中に不純物として含有されるＰの量を０．０１％以下とすることが好ましい。なお、Ｐ含有量の下限は特に限定されず、０％とすることができるが、工業的には０％超であってよい。
【実施例】
【００５１】
次に、実施例に基づいて本発明をさらに具体的に説明する。以下の実施例は、本発明の好適な一例を示すものであり、本発明は、該実施例によって何ら限定されるものではない。本発明の実施形態は、本発明の趣旨に適合する範囲で適宜変更することが可能であり、それらは何れも本発明の技術的範囲に包含される。【００５２】
図３に示した構成の水アトマイズ装置を用いて、種々の成分組成を有する溶鋼から水アトマイズ鉄基粉末を製造した。まず、表１に示す成分組成を有する溶鋼を、誘導加熱炉を用いて、各２０００ｋｇ作製した。前記溶鋼をタンディッシュに装入し、タンディッシュ底の溶鋼注入ノズルから噴霧槽に落下させ、溶鋼流を水圧１５ＭＰａの水ジェットで粉砕してアトマイズ鉄基粉末を得た。アトマイズ中は誘導加熱炉の総重量をロードセルで連続的に計測した。また、誘導加熱炉からタンディッシュへの装入量を調整して、アトマイズ中はタンディッシュ内の溶鋼の液面高さが一定となるようにした。したがって、アトマイズされる溶鋼流の注入速度は、誘導加熱炉の総重量の単位時間当たりの減少率から見積もることができる。なお、溶鋼注入開始直前に誘導加熱炉から溶鋼サンプルを採取して、その成分をカントバック（Quantovac、スパーク放電発光分析法）で分析した。表１に示した溶鋼の成分組成は、前記分析によって得られたものである。溶鋼の成分組成のうち、表１に溶鋼の成分組成として示されている元素以外の残部は、Ｆｅと、他の不可避不純物である。また、ＳおよびＰは、溶鋼中に不可避不純物として含有されているものである。また、表中の「Ｔｒ．」は検出限界以下であることを意味する。このようにして製造した水アトマイズ鉄基粉末を、ドライ水素雰囲気で１２００℃×２時間熱処理して、焼結部材原料用合金鋼粉を製造した。【００５３】
［注入速度安定率］
水アトマイズ工程における溶鋼注入速度の安定性を、以下のようにして評価した。溶鋼の注入開始後５分の時点から２分間における平均溶鋼注入速度を初期注入速度Ｍi、注入完了５分前から２分間の平均溶鋼注入速度を終期注入速度Ｍfとし、溶鋼注入の安定性の指標として、次式で定義される注入速度安定率ＲMを求めた。
ＲM ＝ Ｍf／Ｍi×１００（％）【００５４】
ＲMが１００％に近いほど、注入初期から終期まで注入速度が変化せずに安定して水アトマイズが行えていることを示す。一方、ＲMが小さいほど、操業時間の経過とともに溶鋼注入速度が低下して不安定な操業となっていることを示す。したがって、ＲMは１００％に近いほど好ましい。なお、ＲMは７０％以上であることが好ましい。【００５５】
［粒子稠密率］
また、焼結部材原料用合金鋼粉に含まれる個々の粒子内部の空孔生成状態を以下のようにして評価した。まず、上述の方法で製造された水アトマイズ鉄基粉末を、目開き１０６μｍと７５μｍの篩の間に分級した。次いで、得られた粒子を樹脂に埋め込んだ後、粒子断面を鏡面研磨し、得られた断面を、光学顕微鏡を用いて観察した。その際の観察倍率は１００倍とし、８００μｍ×６００μｍの視野で１０箇所写真撮影を行った。撮影された光学顕微鏡像に含まれる粒子の総数をＮT、そのうち直径２０μｍ以上の空孔を含む粒子数をＮVとし、粒子の稠密性の指標として、次式で定義される粒子稠密率ＲVを求めた。
ＲV ＝（１− ＮV／ＮT）×１００（％）【００５６】
ＲVが１００％に近いほど、大きな空孔を含む粒子が少なく、稠密な粒子が得られていることを示す。一方、ＲVが小さいほど、多くの粒子に大きな空孔が含まれていることを示す。したがって、ＲVは１００％に近いほど好ましい。なお、ＲVは８０％以上であることが好ましい。【００５７】
算出されたＲMおよびＲVの値を、表１に合わせて示す。本発明の条件を満たす発明例においては、ＲMが高く、溶鋼の注入安定性に優れていた。これに対し、Ｃ含有量が低く、本発明の（１）式の条件を満たさない比較例においては、溶鋼の注入安定性が劣っていた。また、［Ｃ］／［Ｃｒ］2/3が本発明の範囲より低いＮｏ．１６の比較例においては、約５００ｋｇの原料溶鋼を注入した時点で溶鋼注口が閉塞したが、本発明の条件を満たす発明例においては、原料溶鋼全量をアトマイズすることができた。以上の結果より、本発明の方法によれば、水アトマイズ中におけるＣｒ酸化物の生成を抑制し、Ｃｒ含有合金鋼粉を、効率的に、安定して製造できることが分かる。【００５８】
また、本発明の条件を満たす発明例においては、ＲVが高く、得られる水アトマイズ鉄基粉末の稠密性に優れていた。これに対し、溶鋼のＣ含有量が高く、本発明の（１）式の条件を満たさない比較例においては、水アトマイズ鉄基粉末の稠密性が劣っていた。この結果より、本発明の方法によれば、溶鋼中のＣが酸素と反応することによって生じるＣＯガスが粉末中に残留することに起因する空孔の形成を抑制できることが分かる。【００５９】
さらに、易酸化性元素であるＳｉ、Ａｌ、Ｔｉの少なくとも１つを溶鋼に添加した発明例においては、易酸化性元素を添加しなかった例に比べてＲMおよびＲVが向上した。【００６０】
なお、表１中で溶鋼中の［Ｃ］／［Ｃｒ］2/3本発明の範囲にある本発明例では溶鋼中の合金元素の酸化が抑制されるため、熱処理して製造された合金鋼粉における合金化元素の含有量は、表１に示した溶鋼中における合金化元素の含有量と実質的に同じであった。また、Ｃは酸化されてＣＯガスとして除去される結果、不可避不純物としての存在するものを除き、本発明例の合金鋼粉にＣは残留していなかった。したがって、本発明例における合金鋼粉は本発明における成分組成の条件を満たしていた。一方、溶鋼中の［Ｃ］／［Ｃｒ］2/3が本発明の範囲よりも低い比較例では、合金鋼粉に含まれるＣｒ量は溶鋼中のＣｒ量よりも０．１質量％以上低かった。なお、溶鋼中の［Ｃ］／［Ｃｒ］2/3量が本発明の範囲より高い比較例では、粒子稠密率は低いものの溶鋼中の合金元素の酸化は抑制されるため、合金鋼粉の合金化元素含有量は溶鋼成分組成と殆ど差異がなかった。【００６１】
【表１】
2017043091.tif 000003
【符号の説明】
【００６２】
１    溶解炉
２    原料溶鋼
３    タンディッシュ
４    溶鋼ノズル
５    溶鋼流
６    噴霧槽
７    水ノズル
８    高圧水ジェット
９    水アトマイズ鉄基粉末
１０  溶鋼注入口
１００  水アトマイズ装置
【図１】
2017043091.tif 000004
【図２】
2017043091.tif 000005
【図３】
2017043091.tif 000006
【国際調査報告】
2017043091.tif 000007
2017043091.tif 000008
2017043091.tif 000009
2017043091.tif 000010